(57)【特許請求の範囲】
【請求項１】
ポリオレフィン系樹脂と無機物質粉末とを５０：５０〜１０：９０の質量比で含み、
前記無機物質粉末が、炭酸カルシウムを含み、
前記炭酸カルシウムが、ＪＩＳ  Ｍ−８５１１による空気透過法により測定した平均粒子径が０．５μｍ以上２．０μｍ未満である第１の炭酸カルシウムと、ＪＩＳ  Ｍ−８５１１による空気透過法により測定した平均粒子径が２．０μｍ以上９．０μｍ未満である第２の炭酸カルシウムとを含み、
前記第１の炭酸カルシウムと前記第２の炭酸カルシウムとの質量比が、９０：１０〜９８：２であり、
前記ポリオレフィン系樹脂が、ポリエチレン樹脂を含み、
前記第１の炭酸カルシウム及び前記第２の炭酸カルシウムが、いずれも表面処理されている重質炭酸カルシウムである、
樹脂組成物。
【請求項２】
前記ポリオレフィン系樹脂と前記無機物質粉末との質量比が、４０：６０〜１０：９０である、請求項１に記載の樹脂組成物。
【請求項３】
前記ポリオレフィン系樹脂が、植物由来である、請求項１又は２に記載の樹脂組成物。
【請求項４】
請求項１から３の何れかに記載の樹脂組成物からなる成形品。
【請求項５】
包装袋である、請求項４に記載の成形品。
【請求項６】
印刷用シートである、請求項４に記載の成形品。
【発明の詳細な説明】
【技術分野】
【０００１】
本発明は、樹脂組成物及び成形品に関する。
【背景技術】
【０００２】
ポリオレフィン系樹脂等を含む樹脂組成物（ポリオレフィン系樹脂含有樹脂組成物）から得られた成形品は、幅広い用途に利用されている。さらに、このような成形品の各種特性（印刷性や耐水性等）を向上させるべく、様々な成分を配合されたポリオレフィン系樹脂含有樹脂組成物が提案されている（例えば、特許文献１〜４）。
【先行技術文献】
【特許文献】
【０００３】
【特許文献１】特開２０１５−２０５９４２号公報
【特許文献２】特表２０１４−５０８６８８号公報
【特許文献３】特開２０１５−２０３０３５号公報
【特許文献４】特表２０１１−５１０１０６号公報
【発明の概要】
【発明が解決しようとする課題】
【０００４】
他方で、ポリオレフィン系樹脂含有樹脂組成物から得られた成形品には、例えば成形品が、厚さが薄いもの（シート、フィルム等）である場合、成形品同士が密着してしまう問題（いわゆる「ブロッキング」）が知られている。
【０００５】
ブロッキングを防止するための方法として、樹脂組成物に対し、粒径が大きい成分を多く配合することが考えられる。しかし、このような樹脂組成物から得られる成形品の表面には凹凸が多く生じ、印刷性が顕著に劣るという問題が生じ得る。
【０００６】
本発明は、上記の状況に鑑みてなされたものであり、印刷性を損なわずに、ブロッキングが抑制された成形品が得られる樹脂組成物の提供を目的とする。
【課題を解決するための手段】
【０００７】
本発明者らは上記の課題を解決すべく鋭意検討した結果、平均粒子径が異なる２種の炭酸カルシウムを、所定の質量比でポリオレフィン系樹脂含有樹脂組成物に配合することで上記課題を解決できることを見出し、本発明を完成するに至った。具体的に、本発明は以下を提供する。
【０００８】
（１）  ポリオレフィン系樹脂と無機物質粉末とを５０：５０〜１０：９０の質量比で含み、
前記無機物質粉末が、炭酸カルシウムを含み、
前記炭酸カルシウムが、ＪＩＳ  Ｍ−８５１１による空気透過法により測定した平均粒子径が０．５μｍ以上２．０μｍ未満である第１の炭酸カルシウムと、ＪＩＳ  Ｍ−８５１１による空気透過法により測定した平均粒子径が２．０μｍ以上９．０μｍ未満である第２の炭酸カルシウムとを含み、
前記第１の炭酸カルシウムと前記第２の炭酸カルシウムとの質量比が、９０：１０〜９８：２である、樹脂組成物。
【０００９】
（２）  前記ポリオレフィン系樹脂と前記無機物質粉末との質量比が、４０：６０〜１０：９０である、（１）に記載の樹脂組成物。
【００１０】
（３）  前記ポリオレフィン系樹脂が、植物由来である、（１）又は（２）に記載の樹脂組成物。
【００１１】
（４）  前記ポリオレフィン系樹脂が、ポリプロピレン樹脂及び／又はポリエチレン樹脂を含む、（１）から（３）の何れかに記載の樹脂組成物。
【００１２】
（５）  前記炭酸カルシウムが、表面処理されている重質炭酸カルシウムである、（１）から（４）の何れかに記載の樹脂組成物。
【００１３】
（６）  （１）から（５）の何れかに記載の樹脂組成物からなる成形品。
【００１４】
（７）  包装袋である、（６）に記載の成形品。
【００１５】
（８）  印刷用シートである、（６）に記載の成形品。
【発明の効果】
【００１６】
本発明によれば、印刷性を損なわずに、ブロッキングが抑制された成形品が提供される。
【発明を実施するための形態】
【００１７】
以下、本発明の実施形態について詳細に説明するが、本発明はこれに特に限定されない。
【００１８】
＜本発明の樹脂組成物＞
本発明の樹脂組成物は、以下の要件を全て満たすポリオレフィン系樹脂含有樹脂組成物である。
（１）ポリオレフィン系樹脂と無機物質粉末とを５０：５０〜１０：９０の質量比で含む。
（２）無機物質粉末が、炭酸カルシウムを含む。
（３）炭酸カルシウムが、ＪＩＳ  Ｍ−８５１１による空気透過法により測定した平均粒子径が０．５μｍ以上２．０μｍ未満である第１の炭酸カルシウムと、ＪＩＳ  Ｍ−８５１１による空気透過法により測定した平均粒子径が２．０μｍ以上９．０μｍ未満である第２の炭酸カルシウムとを含む。
（４）第１の炭酸カルシウムと第２の炭酸カルシウムとの質量比が、９０：１０〜９８：２である。
【００１９】
ポリオレフィン系樹脂含有樹脂組成物から得られた成形品においては、上述の通り、ブロッキングの抑制と、良好な印刷性とを両立することが困難だった。そこで、本発明者らが鋭意検討した結果、意外にも、ポリオレフィン系樹脂含有樹脂組成物に上記の要件を満たすように平均粒子径が異なる２種の炭酸カルシウム（すなわち、第１及び第２の炭酸カルシウム）を配合することで、印刷性を損なわずに、ブロッキングが抑制された成形品が得られる樹脂組成物を提供できることが見出された。
【００２０】
本発明において「印刷性」とは、樹脂組成物の成形品に対し、任意の印刷方法（例えば、グラビア印刷、オフセット印刷、スクリーン印刷等）で印刷した場合の印刷の鮮明さ（欠け、こすれ、及びかすれ等の有無や程度）を意味する。本発明によれば、欠け、こすれ、及びかすれ等が少ないか、又は、欠け、こすれ、及びかすれ等が認められない、鮮明な印刷が可能な成形品が得られる。
【００２１】
本発明において「ブロッキングが抑制されている」とは、本発明の樹脂組成物の成形品の、ＪＩＳ  Ｋ７１２５による静摩擦係数が低いこと（例えば、ＪＩＳ  Ｋ７１２５による静摩擦係数が０．５以下であること）を意味する。本発明によれば、ブロッキングが抑制された成形品が得られるので、例えば、本発明の樹脂組成物から得られた成形品同士を重ね合わせても密着が抑制される。これにより、成形品が包装袋等である場合に頻繁に生じ得る、開口部が開きにくい等の問題が生じにくい。
【００２２】
（無機物質粉末）
本発明における無機物質粉末は、少なくとも炭酸カルシウムを含み、好ましくは炭酸カルシウムからなる。
【００２３】
［第１及び第２の炭酸カルシウムの平均粒子径］
本発明における炭酸カルシウムは、平均粒子径が異なる２種の炭酸カルシウム、すなわち、平均粒子径が０．５μｍ以上２．０μｍ未満である第１の炭酸カルシウムと、平均粒子径が２．０μｍ以上９．０μｍ未満である第２の炭酸カルシウムとを含む。
【００２４】
なお、本発明において、「平均粒子径」とは、ＪＩＳ  Ｍ−８５１１による空気透過法により測定した値をいう。平均粒子径の測定機器としては、例えば、比表面積測定装置ＳＳ−１００型（島津製作所社製）を好ましく用いることができる。
【００２５】
第１の炭酸カルシウムは、樹脂組成物に多く配合しても、得られる成形品表面に凹凸を生じにくいものである。この観点から、第１の炭酸カルシウムの平均粒子径は、好ましくは０．５μｍ以上１．８μｍ以下、より好ましくは０．５μｍ以上１．５μｍ以下であってもよい。
【００２６】
第１の炭酸カルシウムとしては、粒子径４５μｍを超える粒子を実質的に含有しないことが好ましい。なお、本発明において「実質的に含有しない」とは、当該粒子径の粒子が、例えば、全粒子質量の０．１質量％未満、より好ましくは０．０１質量％未満しか含まれないような態様を意味する。
【００２７】
第２の炭酸カルシウムは、樹脂組成物にごくわずかに配合することで、得られる成形品表面に凹凸を生じさせるものである。この観点から、第２の炭酸カルシウムの平均粒子径は、好ましくは２．０μｍ以上８．８μｍ以下、より好ましくは２．３μｍ以上８．５μｍ以下であってもよい。
【００２８】
第２の炭酸カルシウムとしては、粒子径４５μｍを超える粒子を実質的に含有しないことが好ましい。
【００２９】
第１の炭酸カルシウム、及び、第２の炭酸カルシウムは、それぞれの平均粒子径を満たす１種以上の炭酸カルシウムを用いてもよい。例えば、第１の炭酸カルシウムとして、平均粒子径が０．５μｍであるもののみを用いてもよく、平均粒子径が０．５μｍであるもの、及び平均粒子径が１．０μｍであるものを併用してもよい。
【００３０】
［第１及び第２の炭酸カルシウムの質量比］
第１の炭酸カルシウムと第２の炭酸カルシウムとの質量比は、９０：１０〜９８：２となるように樹脂組成物に配合される。このように、平均粒子径が小さい第１の炭酸カルシウムに対して、平均粒子径が大きい第２の炭酸カルシウムの比率がごく小さくなるように配合することで、樹脂組成物から得られた成形品の表面にわずかな凹凸を生じさせ、印刷性を損ねることなくブロッキングを抑制することができる。
【００３１】
第１及び第２の炭酸カルシウムの総量に対して、第１の炭酸カルシウムの割合が、９０質量％未満となると、第２の炭酸カルシウムの比率が大きくなりすぎ、ブロッキングは抑制されるものの、印刷性に劣り、成形品表面の印刷にかすれや欠け等が生じ得る。
【００３２】
第１及び第２の炭酸カルシウムの総量に対して、第１の炭酸カルシウムの割合が、９８質量％超となると、第２の炭酸カルシウムの比率が小さくなりすぎ、印刷性は高まるものの、成形品表面に凹凸がほとんど認められず、ブロッキング性に劣り得る。
【００３３】
第１の炭酸カルシウムと第２の炭酸カルシウムとの質量比は、好ましくは９１：９〜９７：３、より好ましくは９２：８〜９６：４である。
【００３４】
［第１及び第２の炭酸カルシウムのその他の条件］
第１及び第２の炭酸カルシウムとして用いられる炭酸カルシウムは、平均粒子径及び質量比について上記を満たしていれば特に限定されない。
【００３５】
炭酸カルシウムとしては、合成法により調製されたもの（いわゆる軽質炭酸カルシウム）、石灰石等のＣａＣＯ３を主成分とする天然原料を機械的に粉砕分級して得られるもの（いわゆる重質炭酸カルシウム）の何れであってもよく、これらを組み合わせて用いてもよい。
【００３６】
炭酸カルシウムは、その表面が、常法に従い表面改質されていてもよく、されていなくともよい。表面改質法としては、プラズマ処理等の物理的な方法や、カップリング剤や界面活性剤等を用いた化学的な方法が挙げられる。
【００３７】
経済性等の観点や、樹脂組成物への均一分散の観点から、炭酸カルシウムとしては、表面処理されている重質炭酸カルシウムを用いることが好ましい。
【００３８】
［その他の無機物質粉末］
炭酸カルシウム以外の無機物質粉末としては、特に限定されず、第１の炭酸カルシウムと第２の炭酸カルシウムの要件を満たさない炭酸カルシウムや、通常の樹脂製品等に含まれる無機物質粉末であってもよい。無機物質粉末は、１種を単独で又は２種以上を組み合わせて用いることができる。
【００３９】
その他の無機物質粉末としては、例えば、炭酸マグネシウム、酸化カルシウム、酸化亜鉛、酸化チタン、シリカ、アルミナ、クレー、タルク、カオリン、水酸化カルシウム、水酸化アルミニウム、水酸化マグネシウム、等が挙げられる。
【００４０】
その他の無機物質粉末の平均粒子径は、第１及び第２の炭酸カルシウムの作用を害さない観点から、２．０μｍ未満であることが好ましい。
【００４１】
その他の無機物質粉末の含量は、第１及び第２の炭酸カルシウムの作用を害さない観点から、樹脂組成物中に５．０質量％以下であることが好ましく、その他の無機物質粉末が含まれないこと、すなわち、無機物質粉末が第１及び第２の炭酸カルシウムからなることがより好ましい。
【００４２】
（ポリオレフィン系樹脂）
ポリオレフィン系樹脂とは、オレフィン成分単位を主成分とするポリオレフィン系樹脂であり、具体的には、上述の通り、ポリプロピレン系樹脂やポリエチレン系樹脂、その他、ポリメチル−１−ペンテン、エチレン−環状オレフィン共重合体等、さらにそれらの２種以上の混合物等が挙げられる。
なお、上記「主成分とする」とは、オレフィン成分単位がポリオレフィン系樹脂中に５０質量％以上含まれることを意味し、その含有量は好ましくは７５質量％以上であり、より好ましくは８５質量％以上であり、さらに好ましくは９０質量％以上である。
【００４３】
ポリオレフィン系樹脂の製造方法は特に制限はなく、チーグラー・ナッタ系触媒、メタロセン系触媒、酸素、過酸化物等のラジカル開始剤等を用いる方法等の何れによって得られたものであってもよい。
【００４４】
ポリオレフィン系樹脂は、植物由来のものであってもよい。例えば、バイオマス原料由来のモノマーをポリオレフィン系樹脂として用いることができる。
【００４５】
ポリプロピレン系樹脂としては、プロピレン成分単位が５０質量％以上の樹脂が挙げられ、例えば、プロピレン単独重合体、又はプロピレンと共重合可能な他のα−オレフィンとの共重合体等が挙げられる。
【００４６】
プロピレンと共重合可能な他のα−オレフィンとしては、例えば、エチレンや、１−ブテン、イソブチレン、１−ペンテン、３−メチル−１−ブテン、１−ヘキセン、３，４−ジメチル−１−ブテン、１−ヘプテン、３−メチル−１−ヘキセン等の炭素数４〜１０のα−オレフィンが例示される。
【００４７】
プロピレン単独重合体としては、アイソタクチック、シンジオタクチック、アタクチック、ヘミアイソタクチック及び種々の立体規則性を示す直鎖又は分枝状ポリプロピレン等の何れもが包含される。
【００４８】
プロピレンと共重合可能な他のα−オレフィンとの共重合体は、ランダム共重合体であってもブロック共重合体であってもよく、さらに二元共重合体のみならず三元共重合体であってもよい。
具体的には、例えば、エチレン−プロピレンランダム共重合体、ブテン−１−プロピレンランダム共重合体、エチレン−ブテン−１−プロピレンランダム３元共重合体、エチレン−プロピレンブロック共重合体等が挙げられる。
【００４９】
プロピレンと共重合可能な他のα−オレフィンとの共重合体において、該α−オレフィンの含有量は、樹脂全体の質量を１００質量％とした場合に、好ましくは２５質量％以下、より好ましくは１５質量％以下、さらに好ましくは０．３質量％以下である。
【００５０】
ポリエチレン系樹脂としては、エチレン成分単位が５０質量％以上の樹脂が挙げられ、例えば、高密度ポリエチレン（ＨＤＰＥ）、低密度ポリエチレン（ＬＤＰＥ）、超低密度ポリエチレン（ＵＬＤＰＥ）、中密度ポリエチレン、直鎖状低密度ポリエチレン（ＬＬＤＰＥ）、エチレン−酢酸ビニル共重合体、エチレン−プロピレン共重合体、エチレン−プロピレン−ブテン１共重合体、エチレン−ブテン１共重合体、エチレン−ヘキセン１共重合体、エチレン−４メチルペンテン１共重合体、エチレン−オクテン１共重合体等が挙げられる。
【００５１】
なお、「高密度ポリエチレン（ＨＤＰＥ）」とは、０．９４２ｇ／ｃｍ３以上の密度を有するポリエチレンである。
「中密度ポリエチレン」とは、０．９３０ｇ／ｃｍ３以上０．９４２ｇ／ｃｍ３未満の密度を有するポリエチレンである。
「低密度ポリエチレン（ＬＤＰＥ）」とは、０．９１０ｇ／ｃｍ３以上０．９３０ｇ／ｃｍ３未満の密度を有するポリエチレンである。
「超低密度ポリエチレン（ＵＬＤＰＥ）」とは、０．９１０ｇ／ｃｍ３未満の密度を有するポリエチレンである。
「直鎖状低密度ポリエチレン（ＬＬＤＰＥ）」とは、０．９１１ｇ／ｃｍ３以上０．９４０ｇ／ｃｍ３未満の密度（好ましくは０．９１２ｇ／ｃｍ３以上０．９２８ｇ／ｃｍ３未満の密度）を有するポリエチレンである。
【００５２】
上記のポリオレフィン系樹脂のうち、機械的強度と耐熱性とのバランスに特に優れることから、ポリプロピレン樹脂及び／又はポリエチレン樹脂が好ましい。
【００５３】
［ポリオレフィン系樹脂と無機物質粉末との比率］
ポリオレフィン系樹脂と、無機物質粉末との配合比（質量％）は、ポリオレフィン系樹脂：無機物質粉末＝５０：５０〜１０：９０の比率であれば特に限定されない。この配合比は、４０：６０〜１０：９０の比率であることが好ましく、４０：６０〜１５：８５の比率であることがさらに好ましい。なお、上記の無機物質粉末の量は、第１及び第２の炭酸カルシウム粒子の合計量と、必要により加えられ得るその他の無機物質粉末の量とを合わせた総量である。
【００５４】
なお、ポリオレフィン系樹脂と無機物質粉末との配合比において、無機物質粉末の割合が５０質量％未満であると、無機物質粉末を配合したことによる樹脂組成物の所定の質感、耐衝撃性等の物性が得られにくくなる。他方、無機物質粉末の割合が９０質量％超であると、押出成形、真空成形等による成形加工が困難となる。
【００５５】
（その他の成分）
本発明の樹脂組成物には、必要に応じて、樹脂組成物に配合し得る任意の成分が含まれていてもよい。このような成分として、例えば、色剤、滑剤、カップリング剤、流動性改良材、分散剤、酸化防止剤、紫外線吸収剤、難燃剤、安定剤、帯電防止剤、発泡剤、可塑剤等が挙げられる。これらの添加剤は、単独で用いてもよく、２種以上を併用してもよい。これらの成分の配合量は、得ようとする効果等に応じて適宜設定できる。
【００５６】
その他の成分の平均粒子径は、第１及び第２の炭酸カルシウムの作用を害さない観点から、２．０μｍ未満であることが好ましい。
【００５７】
＜樹脂組成物の製造方法＞
本発明の樹脂組成物の製造方法としては、樹脂組成物の製造方法として通常知られる方法を採用できる。例えば、成形品を得るための成形方法（押出成形、射出成形、真空成形等）に応じて適宜設定してもよい。
【００５８】
第１及び第２の炭酸カルシウムは任意の状態及びタイミングでその他の材料へ配合できる。例えば、第１及び第２の炭酸カルシウムは、それぞれ別々に他の材料（樹脂等）と混合してもよく、同時に混合してもよい。
【００５９】
樹脂組成物の形態は、特に限定されず、ペレット等が挙げられる。ペレットの形状は特に限定されず、例えば、円柱、球形、楕円球状等が挙げられる。
【００６０】
＜成形品＞
本発明の成形品は、上記の樹脂組成物を用いて、任意の成形方法によって成形された成形品である。
【００６１】
成形品の成形法は、成形品の種類等に応じて適宜選択できる。例えば、成形品がシートである場合、樹脂組成物を構成する材料を混練する工程と、混練物をシート状に成形する工程とを連続的に行う方法等が挙げられる。かかる方法においては、例えば、Ｔダイ方式の二軸押出成形機等を使用できる。得られたシートは、必要に応じて、延伸（例えば、縦及び／又は横延伸）してもよい。
【００６２】
本発明の成形品の形状等は、特に限定されず、各種の形態のものであってもよい。本発明の成形品は、例えば、シート、フィルム、容器等であり得る。
【００６３】
本発明の成形品としては、印刷性を損なわずにブロッキングが抑制されているという効果を有効に活用する観点から、包装袋（ショッパー、レジ袋等）や印刷用シート（包装紙、チラシ等）が好ましい。
【００６４】
包装袋としては、本発明の樹脂組成物から得られたシート（例えば、膜厚３０μｍ以上８０μｍ以下の厚いものや、膜厚１２μｍ以上２９μｍ以下の薄いもの）を重ね合わせて得られたものが好ましい。
【００６５】
印刷用シートとしては、本発明の樹脂組成物から得られたシート（例えば、膜厚７０μｍ以上１００μｍ以下のもの）をそのまま、又は適宜表面を加工したものが好ましい。
【実施例】
【００６６】
以下に、実施例に基づいて本発明をより具体的に説明するが、本発明はこれらの実施例によって限定されるものではない。
【００６７】
＜成形体の製造＞
以下の方法に基づき、樹脂組成物から成形体を製造した。樹脂組成物の組成を表１〜４の「樹脂組成物の組成」の項に示す。
【００６８】
（ポリオレフィン系樹脂の準備）
ポリオレフィン系樹脂として、以下の何れかを用いた。
ポリオレフィン系樹脂−１：ブラスケム社製  植物由来・直鎖状低密度ポリエチレン（ＬＬＤＰＥ）
ポリオレフィン系樹脂−２：植物由来・ポリプロピレン（ＰＰ）
【００６９】
（無機物質粉末の準備）
無機物質粉末として、炭酸カルシウム粉末を用いた。該炭酸カルシウム粉末は、平均粒子径の異なる、以下から選択される２種の炭酸カルシウムを表１〜４の「炭酸カルシウムの比率」の項に示す質量比で含む。
［第１の炭酸カルシウム］
第１の炭酸カルシウム−Ａ：丸尾カルシウム株式会社製  ＪＩＳ  Ｍ−８５１１による空気透過法により測定した平均粒子径が０．５μｍであるもの
第１の炭酸カルシウム−Ｂ：丸尾カルシウム株式会社製  ＪＩＳ  Ｍ−８５１１による空気透過法により測定した平均粒子径が１．５μｍであるもの
［第２の炭酸カルシウム］
第２の炭酸カルシウム−ａ：備北粉化工業株式会社製  ＪＩＳ  Ｍ−８５１１による空気透過法により測定した平均粒子径が２．３μｍであるもの
第２の炭酸カルシウム−ｂ：備北粉化工業株式会社製  ＪＩＳ  Ｍ−８５１１による空気透過法により測定した平均粒子径が８．５μｍであるもの
［第３の炭酸カルシウム］
第３の炭酸カルシウム−ア：丸尾カルシウム株式会社製  ＪＩＳ  Ｍ−８５１１による空気透過法により測定した平均粒子径が０．２μｍであるもの
第３の炭酸カルシウム−イ：備北粉化工業株式会社製  ＪＩＳ  Ｍ−８５１１による空気透過法により測定した平均粒子径が１５μｍであるもの
【００７０】
なお、上記炭酸カルシウムは、何れも、表面処理されている重質炭酸カルシウムに相当する。炭酸カルシウムの平均粒子径は、島津製作所社製の比表面積測定装置ＳＳ−１００型を用い、ＪＩＳ  Ｍ−８５１１に準じた空気透過法による比表面積の測定結果から計算した。
【００７１】
（樹脂組成物の製造）
ポリオレフィン系樹脂、第１の炭酸カルシウム、及び第２の炭酸カルシウムを、同方向二軸押出機で、２３０℃の条件にて混練し、樹脂組成物を得た。
【００７２】
（樹脂組成物の成形）
インフレーション成形機を用いて、上記樹脂組成物を成形し、平均厚さが５０μｍである成形体（プラスチックシート）を得た。
【００７３】
＜成形体の評価＞
上記「（樹脂組成物の成形）」の項で得られた成形体（プラスチックシート）について以下の評価を行った。
【００７４】
（成形体の印刷性）
常法に従い、成形体表面にグラビア印刷を行い、以下の基準で成形体の印刷性を評価した。その結果を表１〜４の「印刷性」の項に示す。
○：欠け、こすれ、及びかすれ等が認められず、鮮明な印刷である
×：欠け、こすれ、及びかすれ等が認められ、不鮮明な印刷である
【００７５】
（成形体のブロッキング）
ＪＩＳ  Ｋ７１２５により、成形体表面の静摩擦係数を測定し、以下の基準で評価した。その結果を表１〜４の「ブロッキング」の項に示す。表静摩擦係数が低いほど、重ね合わされた成形品同士が密着しにくくなり、成形体同士のブロッキングが生じにくいことを意味する。
○：静摩擦係数が０．５以下である（ブロッキングが生じにくい）
×：静摩擦係数が０．５より大である（ブロッキングが生じやすい）
【００７６】
【表１】
0006661155.tif 000002
【００７７】
【表２】
0006661155.tif 000003
【００７８】
【表３】
0006661155.tif 000004
【００７９】
【表４】
0006661155.tif 000005
【００８０】
上記の結果の通り、第１の炭酸カルシウム及び第２の炭酸カルシウムを、本発明において規定される量で含む樹脂組成物から得られた成形体は、印刷性が良好であり、かつ、ブロッキングが抑制されていた。このような効果は、本発明における要件を満たさない樹脂組成物から得られた成形体においては認められなかった。
【要約】
【課題】本発明の課題は、印刷性を損なわずに、ブロッキングが抑制された成形品を提供することである。
【解決手段】本発明は、ポリオレフィン系樹脂と無機物質粉末とを５０：５０〜１０：９０の質量比で含み、前記無機物質粉末が、炭酸カルシウムを含み、前記炭酸カルシウムが、ＪＩＳ  Ｍ−８５１１による空気透過法により測定した平均粒子径が０．５μｍ以上２．０μｍ未満である第１の炭酸カルシウムと、ＪＩＳ  Ｍ−８５１１による空気透過法により測定した平均粒子径が２．０μｍ以上９．０μｍ未満である第２の炭酸カルシウムとを含み、前記第１の炭酸カルシウムと前記第２の炭酸カルシウムとの質量比が、９０：１０〜９８：２である、樹脂組成物を提供する。
【選択図】なし